(57)【要約】触媒的退色を示さないインキジェットプリント法により記録材料特に紡織繊維材料、紙及び紙様基材並びにプラスチックフィルム及びプラスチック透明材料に印刷するための組成物が開示される。【特許請求の範囲】
【請求項１】
触媒的退色を示さない印刷方法であって、第１工程において、式（Ｉ）又は（ＩＩ）又は（ＩＩＩａ）又は（ＩＩＩｂ）又は（ＩＶ）又は（Ｖ）又は（ＶＩ）又は（ＶＩＩ）又は（ＶＩＩＩ）又は（ＩＸ）又は（Ｘ）又は（ＸＩ）の染料すなわち
【化１】
2005522359.tif 000022
【化２】
2005522359.tif 000023
〔ａは４から０の値を有しそしてｂは０から４の値を有し、但しａ＋ｂの和が４を超えないことを条件とし、そしてｃは１から２の値を有する〕
【化３】
2005522359.tif 000024
次の３種の染料（Ｘａ）、（Ｘｂ）及び（Ｘｃ）を含む混合物である染料組成物（Ｘ）すなわち
６１部の染料（Ｘａ）
【化４】
2005522359.tif 000025
２８部の染料（Ｘｂ）
【化５】
2005522359.tif 000026
及び
９部の染料（Ｘｃ）
【化６】
2005522359.tif 000027
から選択された少なくとも１種の染料又は染料混合物を施用し、そして第２工程において、式（Ｉ）又は（ＩＩ）又は（ＩＩＩａ）又は（ＩＩＩｂ）又は（ＩＶ）又は（Ｖ）又は（ＶＩ）又は（ＶＩＩ）又は（ＶＩＩＩ）又は（ＩＸ）又は（Ｘ）又は（ＸＩ）の染料から選択された少なくとも１種の染料又は染料混合物を施用することを含み、但し第２工程における染料又は染料混合物は第１工程において選択されたのと同じ染料又は染料混合物ではないことを条件とする印刷方法。
【請求項２】
第３工程において、式（Ｉ）又は（ＩＩ）又は（ＩＩＩａ）又は（ＩＩＩｂ）又は（ＩＶ）又は（Ｖ）又は（ＶＩ）又は（ＶＩＩ）又は（ＶＩＩＩ）又は（ＩＸ）又は（Ｘ）又は（ＸＩ）の染料から選択された少なくとも１種の染料又は染料混合物を施用することを含み、但し第３工程における染料又は染料混合物は第１工程又は第２工程において選択されたのと同じ染料又は染料混合物ではないことを条件とすることを特徴とする、請求項１に記載の触媒的退色を示さない印刷方法。
【請求項３】
印刷方法が、記録材料に印刷するための多色印刷方法であることを特徴とする、請求項１又は２に記載の触媒的退色を示さない印刷方法。
【請求項４】
ヒドロキシ基含有基材に印刷されることを特徴とする、請求項１又は２に記載の触媒的退色を示さない印刷方法。
【請求項５】
印刷方法が、インキジェットプリント法であることを特徴とする、請求項１又は２に記載の触媒的退色を示さない印刷方法。
【請求項６】
塩の総含有率が、染料の総重量を基準として０．５重量％未満であることを特徴とする、請求項１又は２に記載の触媒的退色を示さない印刷方法。
【請求項７】
インキジェットプリント法により記録材料に印刷するための、
１）式（Ｉ）又は（Ｖ）又は（ＶＩ）又は（ＶＩＩＩ）の少なくとも１種の染料、
２）水、又は水と有機溶媒の混合物、無水有機溶媒若しくは低融点を有する固体を含む媒質
を含む組成物の使用。
【請求項８】
請求項７に従って用いられる組成物が、染料の総重量を基準として０．５重量％未満の塩の総含有率を有することを特徴とする、請求項７に記載の使用。
【請求項９】
ヒドロキシ基を含むところの、紙及び紙様基材、紡織繊維材料並びにプラスチックフィルム及びプラスチック透明材料に印刷されることを特徴とする、請求項７に記載の使用。
【請求項１０】
印刷方法が、インキジェットプリント法であることを特徴とする、請求項７に記載の使用。
【発明の詳細な説明】
【技術分野】
【０００１】
本発明は、記録材料（特に、紙又は紙様基材、紡織繊維材料、プラスチックフィルム及びプラスチック透明材料）にインキジェットプリント法により印刷するための組成物、並びにインキジェットプリント法により上記記録材料に印刷するための該組成物の使用、及びまたそれによって印刷された記録材料に関する。
【０００２】
インキジェットプリント法は、工業的適用についてますます重要になりつつある。この方法は、たとえば、繊維工業においてスクリーン印刷法に取って代わるべく用いられる。その結果、認められ得るコスト及び時間の節約が可能であり、何故なら個々のスクリーンを製作することはもはや必要でないからである。
【０００３】
インキジェットプリント法は公知である。以下の記載において、インキジェット印刷の原理は、非常に簡単にしか論考されない。この技術の詳細は、たとえば、「Chemistry and Technology of Printing and Imaging Systems」，Peter Gregory（編者），Blackie Academic & Professional, Chapmann & Hall，１９９６，第１１３〜１３８頁におけるR.W.Kenyonの「インキジェット印刷」のセクションにおいて及びそこにおいて引用された参考文献に記載されている。
【０００４】
インキジェットプリント法において、インキの個々の液滴が、ノズルから基材上に制御態様にて吹き付けられる。この目的のために、連続式インキジェット法及びドロップ・オン・デマンド法が主として用いられる。連続式インキジェット法の場合において、液滴は連続的に生成され、そして印刷に必要とされなかった液滴は捕集容器中にそらされそして再循環される。対照的に、不連続式ドロップ・オン・デマンド法の場合において、液滴は所望に応じて発生されそして印刷され、すなわち、液滴はこれが印刷に必要である時のみ発生される。液滴は、たとえば、ピエゾインキジェットヘッドにより又は熱エネルギー（バブルジェット）により発生され得る。
【０００５】
熱溶融インキジェットプリンターにおいて、固形熱溶融インキが、インキジェットプリンターヘッド中で該インキを溶融しそしてこの液体インキを吐出することの可能なプリンターに充填され、しかして該液体インキは、基材に衝突すると急速に再固化する。慣用の熱溶融インキジェットプリンターは、約１２０から約１５０℃のプリントヘッド・インキジェット温度でもって動作する。これらの温度において、固形インキは、低粘度の液体（一般に、噴射温度において測定される場合約８から２５ｃＰ）に溶融される。
【０００６】
追加的にイエロー、マゼンタ又はシアンインキを備えた少なくとも１個のノズルを並んで配置することにより、色再現を高品質にて得ることが可能である。この方法は、多色印刷として、又は三色成分が用いられる場合三色印刷として知られている。
【０００７】
インキジェットプリント法用インキの組成物は、インキジェット用インキの特定の要件を満たすために、適当な導電率、貯蔵中の無菌性、粘度及び表面張力を有さねばならない。加えて、記録材料上の印刷物は、良好な性質及び堅牢度を有さねばならない。
【０００８】
本発明の組成物は、紙又は紙様基材、紡織繊維材料、プラスチックフィルム及びプラスチック透明材料に印刷するためのあらゆる公知の適当なインキジェットプリンターに用いられ得る。これは単色印刷における使用に対してのみならず、多色印刷特に三色印刷に対しても当てはまる。
【０００９】
インキジェットプリント法用インキの組成物は、インキジェット用インキの特定の要件を満たすために、適当な導電率、貯蔵中の無菌性、粘度及び表面張力を有さねばならない。加えて、記録材料上の印刷物は、良好な性質及び堅牢度を有さねばならない。
【００１０】
有用な記録材料は、上記に挙げられたように、好ましくは、紙及び紙様基材、紡織繊維材料、プラスチックフィルム並びにプラスチック透明材料である。しかし、ガラス及び金属もまた用いられ得る。
【００１１】
有用な紙又は紙様基材は、あらゆる公知のかかる材料を包含する。好ましいものは、インキ組成物に対して格別受理性である物質で少なくとも片側がコーティングされた紙又は紙様基材である。かかる紙又は紙様材料は、とりわけ、独国特許発明第３０１８３４２号明細書、独国特許発明第４４４６５５１号明細書、欧州特許第１６４１９６号明細書及び欧州特許第８７５３９３号明細書に記載されている。有用な紙はまた、合成パルプのみで作られた紙だけでなく、主として合成パルプ及び木材パルプで作られた紙を包含する。所望される場合、合成繊維、無機繊維、木材パルプ以外の植物繊維、等が添加され得る。紙は、熱可塑性ポリマー、たとえば、エチレン、プロピレン、アクリロニトリル、スチレン、アクリル酸エステル、ビニルアセテート、ビニルクロライド及びビニリデンクロライドのようなビニルモノマーのホモ又はコポリマー、ポリアミド、並びにポリエステルを含み得る。
【００１２】
有用な紡織繊維材料は、特に、ヒドロキシル含有繊維材料である。好ましいものは、セルロース繊維材料（セルロースから成るか又は含む）である。それらの例は、木綿、リネン又は大麻のような天然繊維材料、並びにたとえばビスコース及びまた溶解細胞のような再生繊維材料である。
【００１３】
特に好ましいものは、ビスコース又は好ましくは木綿である。挙げられた繊維材料は、好ましくは、シート様生地の織物、ループ形成ニット（「メリヤス編物」）又はウエブとして存在する。
【００１４】
本発明の好ましい具体的態様において、印刷は繊維材料の前処理により先行され、しかしてそれにより、印刷されるべき繊維材料は最初に水性アルカリ性液で処理され、そして所望される場合、処理繊維材料は乾燥される。
【００１５】
有用なプラスチックフィルム又はプラスチック透明材料は、あらゆる公知のかかる材料を包含する。好ましいものは、インキ組成物に対して格別受理性である物質で少なくとも片側がコーティングされたプラスチックフィルム又はプラスチック透明材料である。かかるプラスチックフィルム又はプラスチック透明材料は、とりわけ、欧州特許第７５５３３２号明細書、米国特許第４９３５３０７号明細書、米国特許第４９５６２３０号明細書、米国特許第５１３４１９８号明細書及び米国特許第５２１９９２８号明細書に記載されている。
【００１６】
高鮮明度インキジェット印刷の場合において、複数個のドットが接しているか又は重なっているとき、ドットの広がりに因り、高鮮明度画像が得られ得ないという欠点があった。特に、ブラーリング（「滲み」）及び触媒的退色に因る画像劣化は、混色部分において又はシリアル走査の連結部分において顕著であり得る。
【００１７】
触媒的退色は、染料の混合物が光の影響又は他の影響（たとえば、熱又は湿気のような）下で同じ条件下の単染料より速く退色する過程を表現する。通常、有機金属化合物特に遷移有機金属化合物は、混合物にて施用される場合に他の染料の退色を促進又は触媒することが知られており、一方単独で用いられるこれらの遷移有機金属化合物は、通常、単独で施用されかつ他の染料との混合物にない場合優秀な光堅牢度を有する。
【００１８】
インキの排出に用いるための排出口を有するプリントヘッドを用いて印刷基材上にインキを付着する第１工程を含むインキジェットプリント法は、通常、該インキ中に含有されている染料を該印刷基材上に固着させる第２工程が後続される。
【００１９】
該第１工程において、１個の該排出口を通じての１回の排出操作でもって形成されるインキドットが対応する印刷画素の面積に対して１００％未満の面積カバレージ比を有し得るように、インキは排出される。しかしながら、２個の隣接ドットが滲みに因り又は対応する印刷画素の面積に対してわずかに大きくあり得るドットのサイズに因り重なることになる、ということが依然あり得る。また、加えて、一方のドットを他方のドット上に印刷する（それらの印刷ドットを意図的に重ならせることを意味する）ことが一般にあり得る。
【００２０】
現実の染料を含有するインキでもって色を再現する問題は、イエロー、マゼンタ及びシアンインキが可視スペクトルの不所望領域において副吸収量を有することである。理想のインキが用いられ得るならば、色を再現するのに必要とされるインキの量は、主要インキの主吸収バンドに基づいて簡単な具合に算出され得る。
【００２１】
たとえば、グリーンスキャナーがオリジナルにおいて吸収された緑の何らかの量を測定する場合は、マゼンタインキの緑吸光度を知ることにより、同様な緑吸収量を得るのに必要とされるマゼンタインキの量が決定され得る。しかしながら、シアン及びイエローインキもまた、緑領域においていくらかの副吸収バンドを有し、そしてこれらのインキのいくらかがマゼンタでもって印刷されるはずである場合、過剰量の吸収緑が再現の際に発生する。他の副次的添加化合物は、色合わせ誤差を大きくし得る。
【００２２】
広い色範囲を与えることに加えて、インキは、色堅牢性でかつｐＨ安定性でなければならず、またそれらは用いられる濃度において凝集すべきでない。重大な問題は、異なる染料を含む２個又はそれ以上のインキドットが接触している（たとえば、重なりにより）域において起こる触媒的退色であり、しかして触媒的退色により引き起こされるこの追加の断定し得ない色シフト（色合わせ誤差に予想し得ない寄与をする）に因り、触媒的退色は、現実の染料を含有するインキでもっての色の再現を極めて困難にする。
【００２３】
それ故、かかる追加の触媒的退色は、更に一層予想し得なくする。
【００２４】
複数種のカラーインキを布上に直接的に排出することによってカラー印刷をする捺染について、上記に述べられたインキジェット記録装置を用いての調査の結果として、高品質のカラー画像を得るために、重なることになるドット又はドットの部分の触媒的退色を防止することが必要である、ということを本発明者は見出した。すなわち、複数個のドットが接しているか又は重なっている場合、印刷ドットに含まれている染料の触媒的退色に因り、高鮮明度画像が得られ得ないという欠点があった。特に、触媒的退色に因る画像劣化は、混色部分（重なり部分）において又はシリアル走査の連結部分において顕著であり得る。
【００２５】
それ故、本発明の追加的対象は、基材上に作られた印刷物の滲みを防止することである。
【００２６】
滲み及び触媒的退色に関しての上記に挙げられた問題は、高鮮明度インキジェット記録における問題であるのみならず、普通のインキジェットプリント法における問題でもあり、何故ならドットはかかる方法において、いわゆる高鮮明度インキジェット記録法においてより通常大きく、またあり得る重なり面積は有意的に大きいからである。
【００２７】
それ故、本願の目的は、基材上の同じ域上に印刷される場合に触媒的退色を示さずかつ滲まない染料及びこれらの染料から作製されたインキを見出すことである。
【００２８】
式（Ｉ）又は（ＩＩ）又は（ＩＩＩａ）又は（ＩＩＩｂ）又は（ＩＶ）又は（Ｖ）又は（ＶＩ）又は（ＶＩＩ）又は（ＶＩＩＩ）又は（ＩＸ）又は（Ｘ）又は（ＸＩ）による染料は、これらの染料が下記の式を有するとき、群（Ｉ）又は（ＩＩ）又は（ＩＩＩａ）又は（ＩＩＩｂ）又は（ＩＶ）又は（Ｖ）又は（ＶＩ）又は（ＶＩＩ）又は（ＶＩＩＩ）又は（ＩＸ）又は（Ｘ）又は（ＸＩ）から選択されたこれらの染料の少なくとも二つが基材上で接触させられ、また該基材上において共通の重なり域を有する場合、（Ｉ）又は（ＩＩ）又は（ＩＩＩａ）又は（ＩＩＩｂ）又は（ＩＶ）又は（Ｖ）又は（ＶＩ）又は（ＶＩＩ）又は（ＶＩＩＩ）又は（ＩＸ）又は（Ｘ）又は（ＸＩ）から選択された同じ単染料が基材上に孤立して（たとえば、共通の重なり域を有することなく）もたらされる場合とは違って退色しない、ということが見出された。
【化１】
2005522359.tif 000002
【化２】
2005522359.tif 000003
〔ａは４から０の値を有しそしてｂは０から４の値を有し、但しａ＋ｂの和が４を超えないことを条件とし、そしてｃは１から２の値を有する〕
【００２９】
【化３】
2005522359.tif 000004
次の３種の染料（Ｘａ）、（Ｘｂ）及び（Ｘｃ）を含む混合物である染料組成物（Ｘ）すなわち
６１部の染料（Ｘａ）
【化４】
2005522359.tif 000005
２８部の染料（Ｘｂ）
【化５】
2005522359.tif 000006
及び
９部の染料（Ｘｃ）
【化６】
2005522359.tif 000007
【００３０】
本発明は更に、記録材料に印刷するための組成物であって、
１）式（Ｉ）又は（ＩＩ）又は（ＩＩＩａ）又は（ＩＩＩｂ）又は（ＩＶ）又は（Ｖ）又は（ＶＩ）又は（ＶＩＩ）又は（ＶＩＩＩ）又は（ＩＸ）又は（Ｘ）又は（ＸＩ）の少なくとも１種の染料、
２）水、又は水と有機溶媒の混合物、無水有機溶媒若しくは低融点を有する固体を含む媒質、及び
３）随意に、更なる添加剤
を含む組成物を提供する。
【００３１】
本発明は更に、記録材料に印刷するための組成物であって、
１）式（Ｉ）又は（Ｖ）又は（ＶＩ）又は（ＶＩＩＩ）の少なくとも１種の染料、
２）水、又は水と有機溶媒の混合物、無水有機溶媒若しくは低融点を有する固体を含む媒質、及び
３）随意に、更なる添加剤
を含む組成物を提供する。
【００３２】
本発明の更なる対象は、触媒的退色を示さない印刷方法であって、第１工程において、式（Ｉ）又は（ＩＩ）又は（ＩＩＩａ）又は（ＩＩＩｂ）又は（ＩＶ）又は（Ｖ）又は（ＶＩ）又は（ＶＩＩ）又は（ＶＩＩＩ）又は（ＩＸ）又は（Ｘ）又は（ＸＩ）の染料から選択された少なくとも１種の染料又は染料混合物を施用し、そして第２工程において、式（Ｉ）又は（ＩＩ）又は（ＩＩＩａ）又は（ＩＩＩｂ）又は（ＩＶ）又は（Ｖ）又は（ＶＩ）又は（ＶＩＩ）又は（ＶＩＩＩ）又は（ＩＸ）又は（Ｘ）又は（ＸＩ）の染料から選択された少なくとも１種の染料又は染料混合物を施用することを含み、但し第２工程における染料又は染料混合物は第１工程において選択されたのと同じ染料又は染料混合物ではないことを条件とする印刷方法である。好ましくは、この印刷方法はインキジェットプリント法であり、そしてセルロース材料の基材に適用される。
【００３３】
第２工程後、第３工程は、式（Ｉ）又は（ＩＩ）又は（ＩＩＩａ）又は（ＩＩＩｂ）又は（ＩＶ）又は（Ｖ）又は（ＶＩ）又は（ＶＩＩ）又は（ＶＩＩＩ）又は（ＩＸ）又は（Ｘ）又は（ＸＩ）の染料から選択された少なくとも１種の染料又は染料混合物を施用することを含み、但し第３工程における染料又は染料混合物は第１又は第２工程において選択されたのと同じ染料又は染料混合物ではないことを条件とする。
【００３４】
本発明の更なる対象は、セルロース材料のインキジェットプリント法であって、第１工程において、式（Ｉ）又は（ＩＩ）の染料から選択された少なくとも１種の染料又は染料混合物を施用し、そして第２工程において、式（ＩＩＩａ）又は（ＩＩＩｂ）又は（ＩＶ）の染料から選択された少なくとも１種の染料又は染料混合物を施用し、そして第３工程において、式（Ｖ）又は（ＶＩ）又は（ＶＩＩ）又は（ＶＩＩＩ）又は（ＩＸ）の染料から選択された少なくとも１種の染料又は染料混合物を施用することを含むインキジェットプリント法である。第４工程において、式（Ｘ）又は（ＸＩ）の染料から選択された少なくとも１種の染料又は染料混合物を施用することが可能である。
【００３５】
本発明の更なる対象は、セルロース材料のインキジェットプリント法であって、第１工程において、式（Ｖ）又は（ＶＩ）又は（ＶＩＩＩ）又は（ＸＩ）の染料から選択された少なくとも１種の染料又は染料混合物を施用し、そして第２工程において、式（Ｉ）又は（ＩＩ）又は（ＩＩＩａ）又は（ＩＩＩｂ）又は（ＩＶ）又は（Ｖ）又は（ＶＩ）又は（ＶＩＩ）又は（ＶＩＩＩ）又は（ＩＸ）又は（Ｘ）又は（ＸＩ）の染料から選択された少なくとも１種の染料又は染料混合物を施用することを含み、但し第２工程における染料又は染料混合物は第１工程において選択されたのと同じ染料又は染料混合物ではないことを条件とするインキジェットプリント法である。
【００３６】
染料は、好ましくは、インキジェット印刷過程中、水、又は水と有機溶媒の混合物、無水有機溶媒若しくは低融点を有する固体を含む媒質中に溶解される。
【００３７】
しかしながら、本発明の上記の対象において、諸工程はまた、逆の順序にて又はいかなる順序にても遂行され得、しかしてこれは、諸工程の順序が本発明にとって決定的には重要でないことを意味する。
【００３８】
好ましくは、ヒドロキシ基を含むところの、紙及び紙様基材、紡織繊維材料、プラスチックフィルム並びにプラスチック透明材料に印刷される。好ましくは、印刷方法は、インキジェットプリント法である。
【００３９】
本発明の別の側面は、インキジェットプリント法における式（Ｉ）による染料の使用を含む。本発明の更なる側面は、インキジェットプリント法における式（ＩＩ）による染料の使用を含む。本発明の更なる側面は、インキジェットプリント法における式（ＩＩＩａ）による染料の使用を含む。本発明の更なる側面は、インキジェットプリント法における式（ＩＩＩｂ）による染料の使用を含む。本発明の更なる側面は、インキジェットプリント法における式（ＩＶ）による染料の使用を含む。本発明の更なる側面は、インキジェットプリント法における式（Ｖ）による染料の使用を含む。本発明の更なる側面は、インキジェットプリント法における式（ＶＩ）による染料の使用を含む。本発明の更なる側面は、インキジェットプリント法における式（ＶＩＩ）による染料の使用を含む。本発明の更なる側面は、インキジェットプリント法における式（ＶＩＩＩ）による染料の使用を含む。本発明の更なる側面は、インキジェットプリント法における式（ＩＸ）による染料の使用を含む。本発明の更なる側面は、インキジェットプリント法における式（Ｘ）による染料の使用を含み、しかして染料（Ｘ）は、少なくとも染料（Ｘａ）、（Ｘｂ）及び（Ｘｃ）を含む組成物である。本発明の更なる側面は、インキジェットプリント法における式（ＸＩ）による染料の使用を含む。
【００４０】
本発明の特別の側面は、インキジェットプリント法における式（Ｉ）又は（Ｖ）又は（ＶＩ）又は（ＶＩＩＩ）による染料の使用を含む。
【００４１】
印刷インキの本発明の組成物に用いられる染料は、国際公開第９７／３０１２５号パンフレット、英国特許第２０６６２８３号明細書、国際公開第００／０６６５３号パンフレット、英国特許第２２２４５１１号明細書、英国特許第８６６５１３号明細書及び欧州特許第５２２３３９号明細書から公知である。これらの化合物の製造は、国際公開第９７／３０１２５号パンフレット、英国特許第２０６６２８３号明細書、英国特許第２２２４５１号明細書、英国特許第８６６５１３号明細書及び欧州特許第５２２３３９号明細書に詳述された合成に従って同様に行われる。
【００４２】
好ましくは、式（ＶＩ）の化合物におけるａ＋ｂの和は、４より大きくない。ａ＋ｂの値は、ＳＯ3Ｈ基又はＳＯ3ＮＨ2基の正確な量を必ずしも反映しないで、むしろ統計的数（たとえば、統計的分布の最大値）を反映する。たとえば、ａが２でありそしてｂが１であるとき、ＳＯ3Ｈ基の数は０から４の範囲に入り得、そしてＳＯ3ＮＨ2基の数は０と４の間の範囲に入り得、但しａとｂの和は４を超えないことを条件とする。式（ＶＩ）におけるａ及びｂの値についての他の例は、ａ＝１．７そしてｂ＝１、ａ＝１そしてｂ＝２である。ｃは、１と２の間の値を有し得る。また、ｃの値は統計的数であり、そして１若しくは２又は１と２の間のいかなる値でもあり得る。
【００４３】
インキに用いられる式（Ｉ）の染料は、好ましくは、塩について低量、すなわち染料の重量を基準として０．５重量％未満の総塩含有率を有するべきである。より高い塩含有率（それらの製造及び／又は引き続いての体質顔料の添加に因り）を有する染料は、たとえば限外濾過、逆浸透又は透析のような膜分離法により、脱塩され得る。
【００４４】
インキ中の染料は、もっぱら、スルホ含有の水溶性反応性染料である。
【００４５】
インキは、好ましくは、インキの総重量を基準として１から３５重量％の範囲特に２から３５重量％の範囲好ましくは２から３０重量％の範囲一層好ましくは２から２０重量％の範囲にある総量の、上記の式（Ｉ）又は（ＩＩ）又は（ＩＩＩａ）又は（ＩＩＩｂ）又は（ＩＶ）又は（Ｖ）又は（ＶＩ）又は（ＶＩＩ）又は（ＶＩＩＩ）又は（ＩＸ）又は（Ｘ）又は（ＸＩ）の染料を含む。
【００４６】
インキは、９９〜６５重量％特に９８〜６５重量％好ましくは９８〜７０重量％一層好ましくは９８〜８０重量％の上記の媒質２）（水と有機溶媒の混合物、無水有機溶媒又は低融点を有する固体を含む）を含む。
【００４７】
該媒質２）が水と有機溶媒とを含む混合物又は無水有機溶媒である場合は、式（Ｉ）若しくは（ＩＩ）若しくは（ＩＩＩａ）若しくは（ＩＩＩｂ）若しくは（ＩＶ）若しくは（Ｖ）若しくは（ＶＩ）若しくは（ＶＩＩ）若しくは（ＶＩＩＩ）若しくは（ＩＸ）若しくは（Ｘ）若しくは（ＸＩ）の染料又はそれらの混合物は、好ましくは、この媒質中に完全に溶解される。
【００４８】
好ましくは、式（Ｉ）若しくは（ＩＩ）若しくは（ＩＩＩａ）若しくは（ＩＩＩｂ）若しくは（ＩＶ）若しくは（Ｖ）若しくは（ＶＩ）若しくは（ＶＩＩ）若しくは（ＶＩＩＩ）若しくは（ＩＸ）若しくは（Ｘ）若しくは（ＸＩ）の染料又はそれらの混合物は、２０℃においてこの媒質２）中における２重量％未満でない溶解度を有する。
【００４９】
本発明のインキ組成物が紙又は紙様基材に印刷するために用いられる場合、インキは、好ましくは、次の組成物と一緒に用いられる。
【００５０】
媒質が水と有機溶媒の混合物である場合、水対有機溶媒の重量比は、好ましくは９９：１から１：９９の範囲一層好ましくは９９：１から５０：５０の範囲特に好ましくは９５：５から８０：２０の範囲にある。
【００５１】
水との混合物中に含められる有機溶媒が、水溶性溶媒又は様々な水溶性溶媒の混合物であることが好ましい。好ましい水溶性有機溶媒は、Ｃ1-6アルコール、好ましくはメタノール、エタノール、ｎ−プロパノール、イソプロパノール、ｎ−ブタノール、ｓｅｃ−ブタノール、ｔｅｒｔ−ブタノール、ｎ−ペンタノール、シクロペンタノール及びシクロヘキサノール；線状アミド、好ましくはジメチルホルムアミド又はジメチルアセトアミド；ケトン及びケトアルコール、好ましくはアセトン、メチルエチルケトン、シクロヘキサノン及びジアセトンアルコール；水混和性エーテル、好ましくはテトラヒドロフラン及びジオキサン；ジオール、好ましくは２から１２個の炭素原子を有するジオールたとえば１，５−ペンタンジオール、エチレングリコール、プロピレングリコール、ブチレングリコール、ペンチレングリコール、ヘキシレングリコール及びチオジグリコール並びにオリゴ及びポリアルキレングリコール好ましくはジエチレングリコール、トリエチレングリコール、ポリエチレングリコール及びポリプロピレングリコール；トリオール、好ましくはグリセロール及び１，２，６−ヘキサントリオール；ジオールのモノ−Ｃ1-4アルキルエーテル、好ましくは２から１２個の炭素原子を有するジオールのモノ−Ｃ1-4アルキルエーテル、特に好ましくは２−メトキシエタノール、２−（２−メトキシエトキシ）エタノール、２−（２−エトキシエトキシ）エタノール、２−［２−（２−メトキシエトキシ）エトキシ］エタノール、２−［２−（２−エトキシエトキシ）エトキシ］エタノール及びエチレングリコールモノアリルエーテル；環状アミド、好ましくは２−ピロリドン、Ｎ−メチル−２−ピロリドン、Ｎ−エチル−２−ピロリドン、カプロラクタム及び１，３−ジメチルイミダゾリドン；環状エステル、好ましくはカプロラクトン；スルホキシド、好ましくはジメチルスルホキシド及びスルホランである。
【００５２】
好ましい組成物において、２）による媒質は、水及び少なくとも２種又はそれ以上一層好ましくは２から８種の水溶性有機溶媒を含む。
【００５３】
特に好ましい水溶性溶媒は、環状アミド特に２−ピロリドン、Ｎ−メチルピロリドン及びＮ−エチルピロリドン；ジオール好ましくは１，５−ペンタンジオール、エチレングリコール、チオジグリコール、ジエチレングリコール及びトリエチレングリコール；並びにジオールのモノ−Ｃ1-4アルキル及びＣ1-4アルキルエーテル一層好ましくは２から１２個の炭素原子を有するジオールのモノ−Ｃ1-4アルキルエーテル特に好ましくは２−メトキシ−２−エトキシ−２−エトキシエタノールである。
【００５４】
２）による好ましい媒質は、
（ａ）７５〜９５重量部の水、及び
（ｂ）２５〜５部の、次の溶媒すなわちジエチレングリコール、２−ピロリドン、チオジグリコール、Ｎ−メチルピロリドン、シクロヘキサノール、カプロラクトン、カプロラクタム及び１，５−ペンタンジオールの一つ又はそれ以上
を含み、しかして部数は重量により、そして（ａ）及び（ｂ）のすべての部数は総計１００になる。
【００５５】
水及び１種又はそれ以上の有機溶媒を含む更なる有用なインキ組成物の例は、米国特許第４９６３１８９号明細書、米国特許第４７０３１１３号明細書、米国特許第４６２６２８４号明細書及び欧州特許出願公開第４２５１５０号明細書に見られる。
【００５６】
２）による媒質が無水（すなわち、１重量％未満の水）有機溶媒を含む場合、この溶媒は、３０から２００℃一層好ましくは４０〜１５０℃特に好ましくは５０〜１２５℃の沸点を有する。
【００５７】
有機溶媒は、水不溶性溶媒、水溶性溶媒、又はかかる溶媒の混合物であり得る。
【００５８】
好ましい水溶性有機溶媒は、上記に記載された水溶性有機溶媒のすべて及びそれらの混合物である。
【００５９】
好ましい水不溶性溶媒は、とりわけ、脂肪族炭化水素；エステル好ましくはエチルアセテート；塩素化炭化水素好ましくはＣＨ2Ｃｌ2；及びエーテル好ましくはジエチルエーテル；並びにそれらの混合物を包含する。
【００６０】
２）による液体媒質が水不溶性有機溶媒を含む場合、液体媒質中における染料の溶解性を増加するために、極性溶媒を添加することが好ましい。
【００６１】
かかる極性溶媒の例は、Ｃ1-4アルコール好ましくはエタノール又はプロパノール；ケトン好ましくはメチルエチルケトンである。
【００６２】
無水有機溶媒は、単溶媒、又は２つ若しくはそれ以上の異なる溶媒の混合物から成り得る。
【００６３】
それが異なる溶媒の混合物である場合、２つから５つの異なる無水溶媒を含む混合物が好ましい。これは、貯蔵中のインキ組成物の乾燥性質及び安定性の良好な制御を可能にするところの２）による媒質をもたらすことを可能にする。
【００６４】
無水有機溶媒又はそれらの混合物を含むインキ組成物は、速い乾燥時間が要求される場合並びに特にそれらがプラスチック、金属及びガラスのような疎水性で非吸収性の基材上の印刷物のために用いられる場合、格別有益である。
【００６５】
好ましい低溶融性媒質は、６０から１２５℃の融点を有する。有用な低溶融性固体は、長鎖脂肪酸又はアルコール好ましくはＣ18-24炭素鎖を有するもの、及びスルホンアミドを包含する。慣用の低溶融性インキビヒクルは、一般に、様々な割合のロウ、樹脂、可塑剤、粘着付与剤、粘度調整剤及び酸化防止剤を含む。
【００６６】
本発明のインキ組成物及び印刷ペーストは、更に、助剤として、インキジェット用インキ又は印刷ペーストにおいて通常用いられる追加の成分、たとえば緩衝剤、粘度改善剤、表面張力改善剤、固着促進剤、殺生物剤、腐食防止剤、均染剤、乾燥剤、保湿剤、インキ浸透用添加剤、光安定剤、ＵＶ吸収剤、蛍光増白剤、凝固減少剤、イオン性又は非イオン性界面活性剤及び導電性塩を含み得る。
【００６７】
これらの助剤は、好ましくは、０〜５重量％の量にて添加される。
【００６８】
本発明のインキ組成物における沈殿を防止するために、用いられる染料は、清浄に精製されねばならない。これは、一般に知られた精製方法でもって行われ得る。
【００６９】
本発明の組成物が紡織繊維材料に印刷するために用いられる場合、次の組成物を用いることが好ましい。
【００７０】
紡織繊維材料に印刷する場合、溶媒のほかに、有用な添加剤は、水溶性非イオン性セルロースエーテル又はアルギン酸塩を包含する。
【００７１】
有用な水溶性非イオン性セルロースエーテルは、たとえば、メチル、エチル、ヒドロキシエチル、メチルヒドロキシエチル、ヒドロキシプロピル又はヒドロキシプロピルメチルセルロースを包含する。好ましいものは、メチルセルロース又は特にヒドロキシエチルセルロースである。セルロースエーテルは、慣用的に、インキにおいて、インキの総重量を基準として０．０１から２重量％特に０．０１から１重量％好ましくは０．０１から０．５重量％の量にて用いられる。
【００７２】
有用なアルギン酸塩は、特に、アルカリ金属アルギン酸塩好ましくはアルギン酸ナトリウムを包含する。これらは、慣用的に、インキにおいて、インキの総重量を基準として０．０１から２重量％特に０．０１から１重量％好ましくは０．０１から０．５重量％の量にて用いられる。
【００７３】
用いられる水溶性非イオン性セルロースエーテル及びアルギン酸塩は両方共、インキを或る粘度に調整するために、増粘剤として用いられる。
【００７４】
１から４０ｍＰａ．ｓ特に５から４０ｍＰａ．ｓ好ましくは１０から４０ｍＰａ．ｓの粘度を有するインキ組成物が好ましい。１０から３５ｍＰａ．ｓの粘度を有するインキ組成物が特に好ましい。
【００７５】
１５〜７３ｍＮ／ｍ特に２０〜６５ｍＮ／ｍ特に好ましくは３０〜５０ｍＮ／ｍの表面張力を有するインキ組成物が好ましい。
【００７６】
０．１〜１００ｍＳ／ｃｍ特に０．５〜７０ｍＳ／ｃｍ特に好ましくは１．０〜６０ｍＳ／ｃｍの導電率を有するインキ組成物が好ましい。
【００７７】
インキは、更に、緩衝剤物質、たとえば硼砂、ホウ酸塩又はクエン酸塩を含み得る。それらの例は、ホウ酸ナトリウム、四ホウ酸ナトリウム及びクエン酸ナトリウムである。
【００７８】
それらは、たとえば５から９特に６から８のｐＨに設定するために、インキの総重量を基準として特に０．１から３重量％好ましくは０．１から１重量％の量にて用いられる。アルギン酸塩インキの場合において、クエン酸塩緩衝剤が好ましい。
【００７９】
更なる添加剤として、インキは、たとえば、Ｎ−メチル−２−ピロリドン又は特に１，２−プロピレングリコールを含み得る。これらは、慣用的に、インキにおいて、インキの総重量を基準として５から３０重量％特に５から２０重量％好ましくは１０から２０重量％の量にて用いられる。
【００８０】
インキは、更に、慣用添加剤、たとえば抑泡剤又は特にカビ及び／若しくは細菌発育阻止剤を含み得る。これらは、慣用的に、インキの総重量を基準として０．０１から１重量％の量にて用いられる。
【００８１】
水性インキは、反応性染料を固着するために慣用の反応性印刷法において用いられる慣用塩基の少なくとも一つを含む。塩基は、たとえば、１０から１００ｇ／ｌ液好ましくは１０から５０ｇ／ｌ液の量にて用いられる。有用な塩基は、たとえば、炭酸ナトリウム、水酸化ナトリウム、リン酸二ナトリウム、リン酸三ナトリウム、酢酸ナトリウム、プロピオン酸ナトリウム、重炭酸ナトリウム、アンモニア水又はアルカリ供与体（たとえば、クロロ酢酸ナトリウム又はギ酸ナトリウム）を包含する。重炭酸ナトリウム、炭酸ナトリウム、又はケイ酸ナトリウムと炭酸ナトリウムの混合物を用いることが好ましい。液のｐＨは、一般に６．０から１３．５好ましくは６．５から１１．５最も好ましくは７．０と９．０の間にある。塩基だけでなく、水性アルカリ性液は、更なる添加剤たとえばヒドロトロピー剤を含み得る。好ましいヒドロトロピー剤は尿素であり、しかしてたとえば２５から２００ｇ／ｌ液好ましくは５０から１５０ｇ／ｌ液の量にて用いられる。好ましくは、繊維材料は、上記の前処理後に乾燥される。
【００８２】
印刷後、印刷物を完成するために又は染料を固着するために、繊維材料は、有利には、乾燥され（好ましくは１５０℃までの特に８０から１２０℃の温度にて）そして引き続いて熱処理過程に付される。
【００８３】
熱処理は、たとえば、熱回分法、サーモゾル法又は好ましくはスチーム法により行われ得る。スチーム法において、印刷された繊維材料は、たとえば、過熱又は非過熱水蒸気でもって、有利には９５から１８０℃の温度にて、有利には飽和水蒸気中で、スチーマーにおける処理に付される。その後、印刷された繊維材料は、一般に、未固着染料を除去するために、慣用態様にて水で洗い流される。
【００８４】
本発明は更に、インキジェットプリント法用の水性印刷インキであって、
ａ）５から３５重量％の、上記の式（Ｉ）又は（ＩＩ）又は（ＩＩＩａ）又は（ＩＩＩｂ）又は（ＩＶ）又は（Ｖ）又は（ＶＩ）又は（ＶＩＩ）又は（ＶＩＩＩ）又は（ＩＸ）又は（Ｘ）又は（ＸＩ）の少なくとも１種の染料、及び
ｂ）０．０１から２重量％の水溶性非イオン性セルロースエーテル又はアルギン酸塩
を含むことを特徴とする水性印刷インキを提供する。
【００８５】
印刷インキ及びまた式（Ｉ）の染料は、上記に指摘された意義及び好ましさを受ける。
【００８６】
本発明の方法により得られ得る印刷物は、良好な全般的堅牢度、たとえば、酸性領域においてのみならず、アルカリ性領域においても高い繊維−染料結合の安定性、良好な光堅牢度、良好な湿潤堅牢度（洗濯、水、海水、クロス染め及び汗に対する堅牢度のような）、良好な塩素堅牢度、摩擦堅牢度、ホットプレッシング及びプリーティングに対する堅牢度、並びにまたシャープな輪郭及び高い色強度を有する。用いられる印刷インキは、良好な安定性及び良好な粘度特性について特筆すべきである。印刷中に高い剪断力が発生する場合においてさえ、粘度は実質的に未変化のままである。
【００８７】
本発明の更なる側面は、三色印刷における印刷インキの使用である。三色印刷は、あらゆる記録材料に非常に多く適用されている。この印刷手法は、通常、黄、赤及び青インキ組成物でもって行われる。
【００８８】
本発明は更に、本発明による組成物で印刷された記録材料を提供する。
【００８９】
以下の例は、本発明を例示する。別段記載されていなければ、温度は摂氏度にてであり、部数及び百分率は重量による。
【００９０】
インキ組成物の例：
【００９１】
インキ組成物の個々の成分の割合を示す。
１〜３５部    式（Ｉ）若しくは（ＩＩ）若しくは（ＩＩＩａ）若しくは（ＩＩＩｂ）若しくは（ＩＶ）若しくは（Ｖ）若しくは（ＶＩ）若しくは（ＶＩＩ）若しくは（ＶＩＩＩ）若しくは（ＩＸ）若しくは（Ｘ）若しくは（ＸＩ）の染料及び／又はその塩、あるいは式（Ｉ）又は（ＩＩ）又は（ＩＩＩａ）又は（ＩＩＩｂ）又は（ＩＶ）又は（Ｖ）又は（ＶＩ）又は（ＶＩＩ）又は（ＶＩＩＩ）又は（ＩＸ）又は（Ｘ）又は（ＸＩ）の様々な染料の混合物、
６５〜９９部  水、又は水と有機溶媒の混合物、無水有機溶媒若しくは低融点を有する固体を含む媒質、並びに随意に
０〜５部      １種又はそれ以上の添加剤。
【００９２】
本発明による組成物の部数すべての総和は１００部である。
【００９３】
２〜９部      式（Ｉ）若しくは（ＩＩ）若しくは（ＩＩＩａ）若しくは（ＩＩＩｂ）若しくは（ＩＶ）若しくは（Ｖ）若しくは（ＶＩ）若しくは（ＶＩＩ）若しくは（ＶＩＩＩ）若しくは（ＩＸ）若しくは（Ｘ）若しくは（ＸＩ）の染料及び／又はその塩、あるいは式（Ｉ）又は（ＩＩ）又は（ＩＩＩａ）又は（ＩＩＩｂ）又は（ＩＶ）又は（Ｖ）又は（ＶＩ）又は（ＶＩＩ）又は（ＶＩＩＩ）又は（ＩＸ）又は（Ｘ）又は（ＸＩ）の様々な染料の混合物、
１５〜３０部  グリセロール、並びに
６１〜８３部  水、
しかして部数すべての総和は、１００にほかならない。
【００９４】
１〜４部      式（Ｉ）若しくは（ＩＩ）若しくは（ＩＩＩａ）若しくは（ＩＩＩｂ）若しくは（ＩＶ）若しくは（Ｖ）若しくは（ＶＩ）若しくは（ＶＩＩ）若しくは（ＶＩＩＩ）若しくは（ＩＸ）若しくは（Ｘ）若しくは（ＸＩ）の染料及び／又はその塩、あるいは式（Ｉ）又は（ＩＩ）又は（ＩＩＩａ）又は（ＩＩＩｂ）又は（ＩＶ）又は（Ｖ）又は（ＶＩ）又は（ＶＩＩ）又は（ＶＩＩＩ）又は（ＩＸ）又は（Ｘ）又は（ＸＩ）の様々な染料の混合物、並びに
９６〜９９部  ８０〜９５部の水及び２０〜５部の２−ピロリドンから成る媒質（この媒質において、水の部数と２−ピロリドンの部数の和は１００である）、
しかして部数すべての総和は、１００にほかならない。
【００９５】
本発明の好ましいインキ組成物は、
６部    式（Ｉ）若しくは（ＩＩ）若しくは（ＩＩＩａ）若しくは（ＩＩＩｂ）若しくは（ＩＶ）若しくは（Ｖ）若しくは（ＶＩ）若しくは（ＶＩＩ）若しくは（ＶＩＩＩ）若しくは（ＩＸ）若しくは（Ｘ）若しくは（ＸＩ）の染料及び／又はその塩、あるいは式（Ｉ）又は（ＩＩ）又は（ＩＩＩａ）又は（ＩＩＩｂ）又は（ＩＶ）又は（Ｖ）又は（ＶＩ）又は（ＶＩＩ）又は（ＶＩＩＩ）又は（ＩＸ）又は（Ｘ）又は（ＸＩ）の様々な染料の混合物、
２０部  グリセロール、並びに
７４部  水
から成る。
【００９６】
上記の組成物は、好ましくは、媒質を４０℃に加熱しそして次いで式（Ｉ）の染料又はそれらの混合物を添加することにより製造される。次いで、組成物は室温まで冷却される。
【００９７】
このインキ組成物は、好ましくは、セルロース生地、紙又は紙様基材に印刷するために用いられる。
【００９８】
本発明による更なる好ましいインキ組成物は、
２部    式（Ｉ）若しくは（ＩＩ）若しくは（ＩＩＩａ）若しくは（ＩＩＩｂ）若しくは（ＩＶ）若しくは（Ｖ）若しくは（ＶＩ）若しくは（ＶＩＩ）若しくは（ＶＩＩＩ）若しくは（ＩＸ）若しくは（Ｘ）若しくは（ＸＩ）の染料及び／又はその塩、あるいは式（Ｉ）又は（ＩＩ）又は（ＩＩＩａ）又は（ＩＩＩｂ）又は（ＩＶ）又は（Ｖ）又は（ＶＩ）又は（ＶＩＩ）又は（ＶＩＩＩ）又は（ＩＸ）又は（Ｘ）又は（ＸＩ）の様々な染料の混合物、並びに
９８部  ９０部の水及び１０部の２−ピロリドンから成る媒質
から成る。
【００９９】
本発明による更なる好ましいインキ組成物は、
２〜９部          式（Ｉ）若しくは（ＩＩ）若しくは（ＩＩＩａ）若しくは（ＩＩＩｂ）若しくは（ＩＶ）若しくは（Ｖ）若しくは（ＶＩ）若しくは（ＶＩＩ）若しくは（ＶＩＩＩ）若しくは（ＩＸ）若しくは（Ｘ）若しくは（ＸＩ）の染料及び／又はその塩、あるいは式（Ｉ）又は（ＩＩ）又は（ＩＩＩａ）又は（ＩＩＩｂ）又は（ＩＶ）又は（Ｖ）又は（ＶＩ）又は（ＶＩＩ）又は（ＶＩＩＩ）又は（ＩＸ）又は（Ｘ）又は（ＸＩ）の様々な染料の混合物、
０．２〜１部      ヒドロキシエチルセルロース、
０．３〜１部      硼砂、
８９〜９７．５部  水
から成り、しかして部数すべての総和は、１００にほかならない。
【０１００】
施用例
次の施用例はすべて、標準色濃度＝１／１にて印刷される。これは、様々な試験印刷物を比較可能にする。重なり域が印刷された場合（施用例１３から３１）、やはり施用例１から１２においてと同じである標準色濃度を達成するようにするために、各成分の比較的少ない染料が用いられた。
【０１０１】
染色されたスワッチ（「色見本」）は、１００時間の間、ＩＳＯ １０５Ｂ０４標準試験に従って光に暴露された。その後、これらの布は、グレースケール変化ＩＳＯ Ａ０３により査定される。
【０１０２】
施用例１
水対２−ピロリドンの比率が９０：１０である水と２−ピロリドンの混合物９７．５部中の式（Ｉ）
【化７】
2005522359.tif 000008
の染料４．６部から成るインキをHP 880C Deskjetプリンター中に導入し、そしてＡ４のHP高級インキジェット用紙上に印刷する（HP及びDeskjetは、米国カリフォルニア州パロアルトのHewlett-Packardの登録商標である）。かくして得られた鮮やかな黄色印刷物は、良好な堅牢性及び特に良好な光堅牢性を有する。
【０１０３】
施用例２
ａ）シルケット加工綿サテンを、３０ｇ／ｌの炭酸ナトリウムを含有する液でもって、７０％の含浸量までパジングし、そして乾燥する。
ｂ）工程ａ）に従って前処理された綿サテンに、連続流れ型インキジェットヘッドを用いて、
２重量％の式（ＩＩ）
【化８】
2005522359.tif 000009
の染料、
０．３％のヒドロキシエチルセルロース、
０．５重量％の硼砂、及び
８７．２重量％の水
を含有する水性インキでもって印刷する。この印刷物を完全に乾燥しそして飽和水蒸気中で１０２℃にて４分間固着し、冷温すすぎをし、煮沸洗浄し、もう一度すすぎ、そして乾燥する。良好な堅牢度及び良好な光堅牢度を有する黄色印刷物が得られる。
【０１０４】
施用例３
ａ）シルケット加工綿サテンを、３０ｇ／ｌの炭酸ナトリウムを含有する液でもって、７０％の含浸量までパジングし、そして乾燥する。
ｂ）工程ａ）に従って前処理された綿サテンに、連続流れ型インキジェットヘッドを用いて、
３．８重量％の式（ＩＩＩａ）
【化９】
2005522359.tif 000010
の染料、
０．３％のヒドロキシエチルセルロース、
０．５重量％の硼砂、及び
８４．２重量％の水
を含有する水性インキでもって印刷する。この印刷物を完全に乾燥しそして飽和水蒸気中で１０２℃にて４分間固着し、冷温すすぎをし、煮沸洗浄し、もう一度すすぎ、そして乾燥する。良好な堅牢度及び良好な光堅牢度を有する赤色印刷物が得られる。
【０１０５】
施用例４
ａ）シルケット加工綿サテンを、３０ｇ／ｌの炭酸ナトリウムを含有する液でもって、７０％の含浸量までパジングし、そして乾燥する。
ｂ）工程ａ）に従って前処理された綿サテンに、連続流れ型インキジェットヘッドを用いて、
３．８重量％の式（ＩＩＩｂ）
【化１０】
2005522359.tif 000011
の染料、
０．３％のヒドロキシエチルセルロース、
０．５重量％の硼砂、及び
８４．２重量％の水
を含有する水性インキでもって印刷する。この印刷物を完全に乾燥しそして飽和水蒸気中で１０２℃にて４分間固着し、冷温すすぎをし、煮沸洗浄し、もう一度すすぎ、そして乾燥する。良好な堅牢度及び良好な光堅牢度を有する赤色印刷物が得られる。
【０１０６】
施用例５
ａ）苛性化織ビスコースを、３０ｇ／ｌの炭酸ナトリウムを含有する液でもって、７０％の含浸量までパジングし、そして乾燥する。
ｂ）工程ａ）に従って前処理された織ビスコースに、
３．４重量％の式（ＩＶ）
【化１１】
2005522359.tif 000012
の染料、
１５重量％の１，２−プロピレングリコール、及び
８１．６重量％の水
を含有する水性インキでもって印刷する。
【０１０７】
この印刷物を完全に乾燥しそして飽和水蒸気中で１０２℃にて４分間固着し、冷温すすぎをし、煮沸洗浄し、もう一度すすぎ、そして乾燥する。
良好な堅牢度及び良好な光堅牢度を有する赤色印刷物が得られる。
【０１０８】
施用例６
ａ）苛性化織ビスコースを、３０ｇ／ｌの炭酸ナトリウムを含有する液でもって、７０％の含浸量までパジングし、そして乾燥する。
ｂ）工程ａ）に従って前処理された織ビスコースに、
４．４重量％の式（Ｖ）
【化１２】
2005522359.tif 000013
の染料、
１５重量％の１，２−プロピレングリコール、及び
８１．６重量％の水
を含有する水性インキでもって印刷する。この印刷物を完全に乾燥しそして飽和水蒸気中で１０２℃にて４分間固着し、冷温すすぎをし、煮沸洗浄し、もう一度すすぎ、そして乾燥する。
【０１０９】
良好な堅牢度及び良好な光堅牢度を有する紫色印刷物が得られる。
【０１１０】
施用例７
ａ）苛性化織ビスコースを、３０ｇ／ｌの炭酸ナトリウムを含有する液でもって、７０％の含浸量までパジングし、そして乾燥する。
ｂ）工程ａ）に従って前処理された織ビスコースに、連続流れ型インキジェットヘッドを用いて、
２．８重量％の式（ＶＩ）
【化１３】
2005522359.tif 000014
の染料、
１５重量％の１，２−プロピレングリコール、及び
８２．２重量％の水
を含有する水性インキでもって印刷する。この印刷物を完全に乾燥しそして飽和水蒸気中で１０２℃にて４分間固着し、冷温すすぎをし、煮沸洗浄し、もう一度すすぎ、そして乾燥する。良好な堅牢度及び特に良好な光堅牢度を有するシアン色印刷物が得られる。
【０１１１】
施用例８
ａ）苛性化織ビスコースを、３０ｇ／ｌの炭酸ナトリウムを含有する液でもって、７０％の含浸量までパジングし、そして乾燥する。
ｂ）工程ａ）に従って前処理された織ビスコースに、連続流れ型インキジェットヘッドを用いて、
２．６重量％の式（ＶＩＩ）
【化１４】
2005522359.tif 000015
の染料、
１５重量％の１，２−プロピレングリコール、及び
８２．４重量％の水
を含有する水性インキでもって印刷する。この印刷物を完全に乾燥しそして飽和水蒸気中で１０２℃にて４分間固着し、冷温すすぎをし、煮沸洗浄し、もう一度すすぎ、そして乾燥する。良好な堅牢度及び特に良好な光堅牢度を有する青色印刷物が得られる。
【０１１２】
施用例９
ａ）苛性化織ビスコースを、３０ｇ／ｌの炭酸ナトリウムを含有する液でもって、７０％の含浸量までパジングし、そして乾燥する。
ｂ）工程ａ）に従って前処理された織ビスコースに、連続流れ型インキジェットヘッドを用いて、
３．０重量％の式（ＶＩＩＩ）
【化１５】
2005522359.tif 000016
の染料、
１５重量％の１，２−プロピレングリコール、及び
８２重量％の水
を含有する水性インキでもって印刷する。この印刷物を完全に乾燥しそして飽和水蒸気中で１０２℃にて４分間固着し、冷温すすぎをし、煮沸洗浄し、もう一度すすぎ、そして乾燥する。良好な堅牢度及び特に良好な光堅牢度を有する青色印刷物が得られる。
【０１１３】
施用例１０
ａ）苛性化織ビスコースを、３０ｇ／ｌの炭酸ナトリウムを含有する液でもって、７０％の含浸量までパジングし、そして乾燥する。
ｂ）工程ａ）に従って前処理された織ビスコースに、連続流れ型インキジェットヘッドを用いて、
３．８重量％の式（ＩＸ）
【化１６】
2005522359.tif 000017
の染料、
１５重量％の１，２−プロピレングリコール、及び
８１．２重量％の水
を含有する水性インキでもって印刷する。この印刷物を完全に乾燥しそして飽和水蒸気中で１０２℃にて４分間固着し、冷温すすぎをし、煮沸洗浄し、もう一度すすぎ、そして乾燥する。良好な堅牢度及び並みの光堅牢度を有するネービーブルー色印刷物が得られる。
【０１１４】
施用例１１
ａ）シルケット加工綿サテンを、３０ｇ／ｌの炭酸ナトリウムを含有する液でもって、７０％の含浸量までパジングし、そして乾燥する。
ｂ）工程ａ）に従って前処理された綿サテンに、連続流れ型インキジェットヘッドを用いて、
２．４重量％の、次の３種の染料を含む混合物である染料組成物（Ｘ）、すなわち
６１部の染料（Ｘａ）
【化１７】
2005522359.tif 000018
２８部の染料（Ｘｂ）
【化１８】
2005522359.tif 000019
及び
９部の染料（Ｘｃ）
【化１９】
2005522359.tif 000020
０．３％のヒドロキシエチルセルロース、
０．５重量％の硼砂、及び
８６．８重量％の水
を含有する水性インキでもって印刷する。この印刷物を完全に乾燥しそして飽和水蒸気中で１０２℃にて４分間固着し、冷温すすぎをし、煮沸洗浄し、もう一度すすぎ、そして乾燥する。良好な堅牢度及び良好な光堅牢度を有する黒色印刷物が得られる。
【０１１５】
施用例１２
ａ）シルケット加工綿サテンを、３０ｇ／ｌの炭酸ナトリウムを含有する液でもって、７０％の含浸量までパジングし、そして乾燥する。
ｂ）工程ａ）に従って前処理された綿サテンに、連続流れ型インキジェットヘッドを用いて、
４．４重量％の式（ＸＩ）
【化２０】
2005522359.tif 000021
の染料、
０．３％のヒドロキシエチルセルロース、
０．５重量％の硼砂、及び
８４．８重量％の水
を含有する水性インキでもって印刷する。この印刷物を完全に乾燥しそして飽和水蒸気中で１０２℃にて４分間固着し、冷温すすぎをし、煮沸洗浄し、もう一度すすぎ、そして乾燥する。良好な堅牢度及び良好な光堅牢度を有する黒色印刷物が得られる。
【０１１６】
施用例１３
ａ）シルケット加工綿サテンを、３０ｇ／ｌの炭酸ナトリウムを含有する液でもって、７０％の含浸量までパジングし、そして乾燥する。
ｂ）工程ａ）に従って前処理された綿サテンに、５０部の施用例１２からのインキＸＩ（式ＸＩの染料を含有する）及び５０部の施用例１からのインキＩ（式Ｉの染料を含有する）を含有する水性インキ混合物でもって印刷する。この印刷物を完全に乾燥しそして飽和水蒸気中で１０２℃にて４分間固着し、冷温すすぎをし、煮沸洗浄し、もう一度すすぎ、そして乾燥する。
このオリーブグリーン色印刷物は、良好な堅牢性及び良好な光堅牢性を示し、そして触媒的退色を示さない。
【０１１７】
施用例１４
ａ）シルケット加工綿サテンを、３０ｇ／ｌの炭酸ナトリウムを含有する液でもって、７０％の含浸量までパジングし、そして乾燥する。
ｂ）工程ａ）に従って前処理された綿サテンに、５０部の施用例１２からのインキＸＩ（式ＸＩの染料を含有する）及び５０部の施用例２からのインキＩＩ（式ＩＩの染料を含有する）を含有する水性インキ混合物でもって印刷する。この印刷物を完全に乾燥しそして飽和水蒸気中で１０２℃にて４分間固着し、冷温すすぎをし、煮沸洗浄し、もう一度すすぎ、そして乾燥する。
このオリーブグリーン色印刷物は、良好な堅牢性及び良好な光堅牢性を示し、そして触媒的退色を示さない。
【０１１８】
施用例１５
ａ）シルケット加工綿サテンを、３０ｇ／ｌの炭酸ナトリウムを含有する液でもって、７０％の含浸量までパジングし、そして乾燥する。
ｂ）工程ａ）に従って前処理された綿サテンに、５０部の施用例１２からのインキＸＩ（式ＸＩの染料を含有する）及び５０部の施用例３からのインキＩＩＩａ（式ＩＩＩａの染料を含有する）を含有する水性インキ混合物でもって印刷する。この印刷物を完全に乾燥しそして飽和水蒸気中で１０２℃にて４分間固着し、冷温すすぎをし、煮沸洗浄し、もう一度すすぎ、そして乾燥する。
このダークローズ色印刷物は、良好な堅牢性及び良好な光堅牢性を示し、そして触媒的退色を示さない。
【０１１９】
施用例１６
ａ）シルケット加工綿サテンを、３０ｇ／ｌの炭酸ナトリウムを含有する液でもって、７０％の含浸量までパジングし、そして乾燥する。
ｂ）工程ａ）に従って前処理された綿サテンに、５０部の施用例１２からのインキＸＩ（式ＸＩの染料を含有する）及び５０部の施用例４からのインキＩＩＩｂ（式ＩＩＩｂの染料を含有する）を含有する水性インキ混合物でもって印刷する。この印刷物を完全に乾燥しそして飽和水蒸気中で１０２℃にて４分間固着し、冷温すすぎをし、煮沸洗浄し、もう一度すすぎ、そして乾燥する。
このダークローズ色印刷物は、良好な堅牢性及び良好な光堅牢性を示し、そして触媒的退色を示さない。
【０１２０】
施用例１７
ａ）シルケット加工綿サテンを、３０ｇ／ｌの炭酸ナトリウムを含有する液でもって、７０％の含浸量までパジングし、そして乾燥する。
ｂ）工程ａ）に従って前処理された綿サテンに、５０部の施用例１２からのインキＸＩ（式ＸＩの染料）及び５０部の施用例５からのインキＩＶ（式ＩＶの染料を含有する）を含有する水性インキ混合物でもって印刷する。この印刷物を完全に乾燥しそして飽和水蒸気中で１０２℃にて４分間固着し、冷温すすぎをし、煮沸洗浄し、もう一度すすぎ、そして乾燥する。
このルビーレッド色印刷物は、良好な堅牢性及び良好な光堅牢性を示し、そして触媒的退色を示さない。
【０１２１】
施用例１８
ａ）シルケット加工綿サテンを、３０ｇ／ｌの炭酸ナトリウムを含有する液でもって、７０％の含浸量までパジングし、そして乾燥する。
ｂ）工程ａ）に従って前処理された綿サテンに、５０部の施用例１２からのインキＸＩ（式ＸＩの染料を含有する）及び５０部の施用例６からのインキＶ（式Ｖの染料を含有する）を含有する水性インキ混合物でもって印刷する。この印刷物を完全に乾燥しそして飽和水蒸気中で１０２℃にて４分間固着し、冷温すすぎをし、煮沸洗浄し、もう一度すすぎ、そして乾燥する。
この灰紫色印刷物は、良好な堅牢性及び良好な光堅牢性を示し、そして触媒的退色を示さない。
【０１２２】
施用例１９
ａ）シルケット加工綿サテンを、３０ｇ／ｌの炭酸ナトリウムを含有する液でもって、７０％の含浸量までパジングし、そして乾燥する。
ｂ）工程ａ）に従って前処理された綿サテンに、５０部の施用例１２からのインキＸＩ（式ＸＩの染料を含有する）及び５０部の施用例７からのインキＶＩ（式ＶＩの染料を含有する）を含有する水性インキ混合物でもって印刷する。この印刷物を完全に乾燥しそして飽和水蒸気中で１０２℃にて４分間固着し、冷温すすぎをし、煮沸洗浄し、もう一度すすぎ、そして乾燥する。
この水色印刷物は、良好な堅牢性及び良好な光堅牢性を示し、そして触媒的退色を示さない。
【０１２３】
施用例２０
ａ）シルケット加工綿サテンを、３０ｇ／ｌの炭酸ナトリウムを含有する液でもって、７０％の含浸量までパジングし、そして乾燥する。
ｂ）工程ａ）に従って前処理された綿サテンに、５０部の施用例１２からのインキＸＩ（式ＸＩの染料を含有する）及び５０部の施用例９からのインキＶＩＩＩ（式ＶＩＩＩの染料を含有する）を含有する水性インキ混合物でもって印刷する。この印刷物を完全に乾燥しそして飽和水蒸気中で１０２℃にて４分間固着し、冷温すすぎをし、煮沸洗浄し、もう一度すすぎ、そして乾燥する。
この暗青色印刷物は、良好な堅牢性及び良好な光堅牢性を示し、そして触媒的退色を示さない。
【０１２４】
施用例２１
ａ）シルケット加工綿サテンを、３０ｇ／ｌの炭酸ナトリウムを含有する液でもって、７０％の含浸量までパジングし、そして乾燥する。
ｂ）工程ａ）に従って前処理された綿サテンに、５０部の施用例１２からのインキＸＩ（式ＸＩの染料を含有する）及び５０部の施用例１２からのインキＸ（式Ｘの染料を含有する）を含有する水性インキ混合物でもって印刷する。この印刷物を完全に乾燥しそして飽和水蒸気中で１０２℃にて４分間固着し、冷温すすぎをし、煮沸洗浄し、もう一度すすぎ、そして乾燥する。
この無煙炭色印刷物は、良好な堅牢性及び良好な光堅牢性を示し、そして触媒的退色を示さない。
【０１２５】
施用例２２
ａ）シルケット加工綿サテンを、３０ｇ／ｌの炭酸ナトリウムを含有する液でもって、７０％の含浸量までパジングし、そして乾燥する。
ｂ）工程ａ）に従って前処理された綿サテンに、５０部の施用例９からのインキＶＩＩＩ（式ＶＩＩＩの染料を含有する）及び５０部の施用例１からのインキＩ（式Ｉの染料を含有する）を含有する水性インキ混合物でもって印刷する。この印刷物を完全に乾燥しそして飽和水蒸気中で１０２℃にて４分間固着し、冷温すすぎをし、煮沸洗浄し、もう一度すすぎ、そして乾燥する。
この緑色を帯びた印刷物は、良好な堅牢性及び良好な光堅牢性を示し、そして触媒的退色を示さない。
【０１２６】
施用例２３
ａ）シルケット加工綿サテンを、３０ｇ／ｌの炭酸ナトリウムを含有する液でもって、７０％の含浸量までパジングし、そして乾燥する。
ｂ）工程ａ）に従って前処理された綿サテンに、５０部の施用例９からのインキＶＩＩＩ（式ＶＩＩＩの染料を含有する）及び５０部の施用例２からのインキＩＩ（式ＩＩの染料を含有する）を含有する水性インキ混合物でもって印刷する。この印刷物を完全に乾燥しそして飽和水蒸気中で１０２℃にて４分間固着し、冷温すすぎをし、煮沸洗浄し、もう一度すすぎ、そして乾燥する。
この青緑色を帯びた印刷物は、良好な堅牢性及び良好な光堅牢性を示し、そして触媒的退色を示さない。
【０１２７】
施用例２４
ａ）シルケット加工綿サテンを、３０ｇ／ｌの炭酸ナトリウムを含有する液でもって、７０％の含浸量までパジングし、そして乾燥する。
ｂ）工程ａ）に従って前処理された綿サテンに、５０部の施用例９からのインキＶＩＩＩ（式ＶＩＩＩの染料を含有する）及び５０部の施用例３からのインキＩＩＩａ（式ＩＩＩａの染料を含有する）を含有する水性インキ混合物でもって印刷する。この印刷物を完全に乾燥しそして飽和水蒸気中で１０２℃にて４分間固着し、冷温すすぎをし、煮沸洗浄し、もう一度すすぎ、そして乾燥する。
この赤紫色印刷物は、良好な堅牢性及び良好な光堅牢性を示し、そして触媒的退色を示さない。
【０１２８】
施用例２５
ａ）シルケット加工綿サテンを、３０ｇ／ｌの炭酸ナトリウムを含有する液でもって、７０％の含浸量までパジングし、そして乾燥する。
ｂ）工程ａ）に従って前処理された綿サテンに、５０部の施用例９からのインキＶＩＩＩ（式ＶＩＩＩの染料を含有する）及び５０部の施用例４からのインキＩＩＩｂ（式ＩＩＩｂの染料を含有する）を含有する水性インキ混合物でもって印刷する。この印刷物を完全に乾燥しそして飽和水蒸気中で１０２℃にて４分間固着し、冷温すすぎをし、煮沸洗浄し、もう一度すすぎ、そして乾燥する。
この赤紫色印刷物は、良好な堅牢性及び良好な光堅牢性を示し、そして触媒的退色を示さない。
【０１２９】
施用例２６
ａ）シルケット加工綿サテンを、３０ｇ／ｌの炭酸ナトリウムを含有する液でもって、７０％の含浸量までパジングし、そして乾燥する。
ｂ）工程ａ）に従って前処理された綿サテンに、５０部の施用例９からのインキＶＩＩＩ（式ＶＩＩＩの染料を含有する）及び５０部の施用例５からのインキＩＶ（式ＩＶの染料を含有する）を含有する水性インキ混合物でもって印刷する。この印刷物を完全に乾燥しそして飽和水蒸気中で１０２℃にて４分間固着し、冷温すすぎをし、煮沸洗浄し、もう一度すすぎ、そして乾燥する。
この紫色印刷物は、良好な堅牢性及び良好な光堅牢性を示し、そして触媒的退色を示さない。
【０１３０】
施用例２７
ａ）シルケット加工綿サテンを、３０ｇ／ｌの炭酸ナトリウムを含有する液でもって、７０％の含浸量までパジングし、そして乾燥する。
ｂ）工程ａ）に従って前処理された綿サテンに、５０部の施用例９からのインキＶＩＩＩ（式ＶＩＩＩの染料を含有する）及び５０部の施用例６からのインキＶ（式Ｖの染料を含有する）を含有する水性インキ混合物でもって印刷する。この印刷物を完全に乾燥しそして飽和水蒸気中で１０２℃にて４分間固着し、冷温すすぎをし、煮沸洗浄し、もう一度すすぎ、そして乾燥する。
この青紫色印刷物は、良好な堅牢性及び良好な光堅牢性を示し、そして触媒的退色を示さない。
【０１３１】
施用例２８
ａ）シルケット加工綿サテンを、３０ｇ／ｌの炭酸ナトリウムを含有する液でもって、７０％の含浸量までパジングし、そして乾燥する。
ｂ）工程ａ）に従って前処理された綿サテンに、５０部の施用例９からのインキＶＩＩＩ（式ＶＩＩＩの染料を含有する）及び５０部の施用例８からのインキＶＩＩ（式ＶＩＩの染料を含有する）を含有する水性インキ混合物でもって印刷する。この印刷物を完全に乾燥しそして飽和水蒸気中で１０２℃にて４分間固着し、冷温すすぎをし、煮沸洗浄し、もう一度すすぎ、そして乾燥する。
このロイヤルブルー色印刷物は、良好な堅牢性及び良好な光堅牢性を示し、そして触媒的退色を示さない。
【０１３２】
施用例２９
ａ）シルケット加工綿サテンを、３０ｇ／ｌの炭酸ナトリウムを含有する液でもって、７０％の含浸量までパジングし、そして乾燥する。
ｂ）工程ａ）に従って前処理された綿サテンに、５０部の施用例９からのインキＶＩＩＩ（式ＶＩＩＩの染料を含有する）及び５０部の施用例１１からのインキＸ（式Ｘの染料を含有する）を含有する水性インキ混合物でもって印刷する。この印刷物を完全に乾燥しそして飽和水蒸気中で１０２℃にて４分間固着し、冷温すすぎをし、煮沸洗浄し、もう一度すすぎ、そして乾燥する。
この灰青色印刷物は、良好な堅牢性及び良好な光堅牢性を示し、そして触媒的退色を示さない。
【０１３３】
施用例３０
ａ）シルケット加工綿サテンを、３０ｇ／ｌの炭酸ナトリウムを含有する液でもって、７０％の含浸量までパジングし、そして乾燥する。
ｂ）工程ａ）に従って前処理された綿サテンに、５０部の施用例７からのインキＶＩ（式ＶＩの染料を含有する）及び５０部の施用例２からのインキＩＩ（式ＩＩの染料を含有する）を含有する水性インキ混合物でもって印刷する。この印刷物を完全に乾燥しそして飽和水蒸気中で１０２℃にて４分間固着し、冷温すすぎをし、煮沸洗浄し、もう一度すすぎ、そして乾燥する。
この緑色印刷物は、良好な堅牢性及び良好な光堅牢性を示し、そして触媒的退色を示さない。
【０１３４】
施用例３１
ａ）シルケット加工綿サテンを、３０ｇ／ｌの炭酸ナトリウムを含有する液でもって、７０％の含浸量までパジングし、そして乾燥する。
ｂ）工程ａ）に従って前処理された綿サテンに、５０部の施用例６からのインキＶ（式Ｖの染料を含有する）及び５０部の施用例８からのインキＶＩＩ（式ＶＩＩの染料を含有する）を含有する水性インキ混合物でもって印刷する。この印刷物を完全に乾燥しそして飽和水蒸気中で１０２℃にて４分間固着し、冷温すすぎをし、煮沸洗浄し、もう一度すすぎ、そして乾燥する。
この鮮やかな紫色印刷物は、良好な堅牢性及び良好な光堅牢性を示し、そして触媒的退色を示さない。
【手続補正書】
【提出日】平成16年5月4日(2004.5.4)
【手続補正１】
【補正対象書類名】特許請求の範囲
【補正対象項目名】全文
【補正方法】変更
【補正の内容】
【特許請求の範囲】
【請求項１】
第１工程及び第２工程の染料又は染料混合物が基材上で接触させられ、また該基材上において共通の重なり域を有する場合に触媒的退色を示さない印刷方法であって、第１工程において、式（Ｉ）又は（ＩＩ）又は（ＩＩＩａ）又は（ＩＩＩｂ）又は（ＩＶ）又は（Ｖ）又は（ＶＩ）又は（ＶＩＩ）又は（ＶＩＩＩ）又は（ＩＸ）又は（Ｘ）又は（ＸＩ）の染料すなわち
【化１】
2005522359.tif 000028
【化２】
2005522359.tif 000029
〔ａは４から０の値を有しそしてｂは０から４の値を有し、但しａ＋ｂの和が４を超えないことを条件とし、そしてｃは１から２の値を有する〕
【化３】
2005522359.tif 000030
次の３種の染料（Ｘａ）、（Ｘｂ）及び（Ｘｃ）を含む混合物である染料組成物（Ｘ）すなわち
６１部の染料（Ｘａ）
【化４】
2005522359.tif 000031
２８部の染料（Ｘｂ）
【化５】
2005522359.tif 000032
及び
９部の染料（Ｘｃ）
【化６】
2005522359.tif 000033
から選択された少なくとも１種の染料又は染料混合物を施用し、そして第２工程において、式（Ｉ）又は（ＩＩ）又は（ＩＩＩａ）又は（ＩＩＩｂ）又は（ＩＶ）又は（Ｖ）又は（ＶＩ）又は（ＶＩＩ）又は（ＶＩＩＩ）又は（ＩＸ）又は（Ｘ）又は（ＸＩ）の染料から選択された少なくとも１種の染料又は染料混合物を施用することを含み、但し第２工程における染料又は染料混合物は第１工程において選択されたのと同じ染料又は染料混合物ではないことを条件とする印刷方法。
【請求項２】
第１工程及び第２工程の染料又は染料混合物が基材上で接触にもたらされる及び該基材上において共通の重なり域を有する場合に触媒的退色を示さない請求項１に記載の印刷方法であって、第３工程において、式（Ｉ）又は（ＩＩ）又は（ＩＩＩａ）又は（ＩＩＩｂ）又は（ＩＶ）又は（Ｖ）又は（ＶＩ）又は（ＶＩＩ）又は（ＶＩＩＩ）又は（ＩＸ）又は（Ｘ）又は（ＸＩ）の染料から選択された少なくとも１種の染料又は染料混合物を施用することを含み、但し第３工程における染料又は染料混合物は第１工程又は第２工程において選択されたのと同じ染料又は染料混合物ではないことを条件とすることを特徴とする、印刷方法。
【請求項３】
印刷方法が、記録材料に印刷するための多色印刷方法であることを特徴とする、請求項１又は２に記載の触媒的退色を示さない印刷方法。
【請求項４】
ヒドロキシ基含有基材に印刷されることを特徴とする、請求項１又は２に記載の触媒的退色を示さない印刷方法。
【請求項５】
印刷方法が、インキジェットプリント法であることを特徴とする、請求項１又は２に記載の触媒的退色を示さない印刷方法。
【請求項６】
塩の総含有率が、染料の総重量を基準として０．５重量％未満であることを特徴とする、請求項１又は２に記載の触媒的退色を示さない印刷方法。
【請求項７】
インキジェットプリント法により記録材料に印刷するための、
１）式（Ｉ）又は（Ｖ）又は（ＶＩ）又は（ＶＩＩＩ）の少なくとも１種の染料、
２）水、又は水と有機溶媒の混合物、無水有機溶媒若しくは低融点を有する固体を含む媒質
を含む組成物の使用。
【請求項８】
請求項７に従って用いられる組成物が、染料の総重量を基準として０．５重量％未満の塩の総含有率を有することを特徴とする、請求項７に記載の使用。
【請求項９】
ヒドロキシ基を含むところの、紙及び紙様基材、紡織繊維材料並びにプラスチックフィルム及びプラスチック透明材料に印刷されることを特徴とする、請求項７に記載の使用。
【請求項１０】
印刷方法が、インキジェットプリント法であることを特徴とする、請求項７に記載の使用。
【国際調査報告】
2005522359.tif 000034
2005522359.tif 000035
2005522359.tif 000036